(57)【要約】【課題】過酷な条件下で製糸されるタイヤコード用ポリエステル繊維に対し長時間毛羽が発生し難く生産性が向上できる処理剤を提供する。【解決手段】平滑剤成分（Ａ）及び乳化剤成分（B）からなり、かつ平滑剤成分（Ａ）が一般式（１）で示される化合物を含有し、さらに平滑剤成分（Ａ）が、１価アルコールの脂肪酸エステル（Ａ２）、多価アルコールの脂肪酸エステル（Ａ３）及び／または炭素数１〜６の１価アルコールアルキレンオキサイド付加物（Ａ４）からなる群から選ばれる１種以上を含有することが好ましい。【選択図】なし【特許請求の範囲】
【請求項１】
下記一般式（１）で示される化合物を含有する平滑剤成分（Ａ）並びに炭素数８〜１８の直鎖または分岐の１価アルコールアルキレンオキサイド付加物（Ｂ１）、多価アルコール脂肪酸エステルのアルキレンオキサイド付加物（Ｂ２）、水酸基を有する動植物油のアルキレンオキサイド付加物（Ｂ３）及び（Ｂ３）の脂肪酸エステル（Ｂ４）からなる群から選ばれる１種以上である乳化剤成分（Ｂ）を含有することを特徴とする合成繊維用処理剤。
【化１】
2013256726.tif 000007
（式中、Ｒ1，Ｒ2はそれぞれ独立に水素原子、または炭素数１〜５のアルキル基；Ｒ3は炭素数１〜９の直鎖または分岐のアルキル基、アルケニル基、またはヒドロキシアルキル基；Ａは炭素数２〜４のアルキレン基；ｍは０〜４の整数；ｐは０〜３０の整数；Xはエステル基、カルボニル基、アミド基、ウレタン基、ウレア基、アミノ基又はスルフィド基である。）
【請求項２】
一般式（１）におけるＸがエステル基である化合物（Ａ１）を含有する請求項１に記載の合成繊維用処理剤。
【請求項３】
さらに平滑剤成分（Ａ）が、１価アルコールの脂肪酸エステル（Ａ２）、多価アルコールの脂肪酸エステル（Ａ３）及び炭素数１〜６の１価アルコールのアルキレンオキサイド付加物（Ａ４）からなる群から選ばれる１種以上を含有することを特徴とする請求項１または２に記載の合成繊維用処理剤。
【請求項４】
平滑剤成分（Ａ）が化合物(Ａ１)及び多価アルコールの脂肪酸エステル（Ａ３）を含有することを特徴とする請求項３に記載の合成繊維用処理剤。
【請求項５】
多価アルコールの脂肪酸エステル（Ａ３）がネオペンチルグリコール、トリメチロールプロパンおよびペンタエリスリトールの多価アルコールと炭素数６〜２２の直鎖または分岐鎖の脂肪酸からなるエステル化物からなる群から選ばれる１種以上である請求項３または４に記載の合成繊維用処理剤。
【請求項６】
（Ａ）と（Ｂ）の重量比（Ａ）／（Ｂ）が１．０〜４．０である請求項１〜５のいずれか１項に記載の合成繊維用処理剤。
【請求項７】
請求項１〜６のいずれか１項に記載の合成繊維用処理剤をエマルションの重量に基づいて５〜３０重量％含有するエマルション。
【請求項８】
請求項７に記載のエマルションを合成繊維重量に対し合成繊維処理剤として０．１〜３．０重量％となるよう付着させることを特徴とする合成繊維の処理方法。
【請求項９】
合成繊維がタイヤコード用ポリエステル繊維である請求項８に記載の合成繊維の処理方法。
【請求項１０】
請求項８または９に記載の処理方法により処理されてなる合成繊維。
【発明の詳細な説明】
【技術分野】
【０００１】
本発明は、合成繊維用処理剤（以下、処理剤と略記する場合がある）に関する。さらに詳しくは、タイヤコード用ポリエステル繊維の紡糸、延伸工程において使用される合成繊維用処理剤に関する。
【背景技術】
【０００２】
従来、合成繊維の紡糸、延伸工程に、種々の処理剤が目的に応じて使用されてきた。しかし今日、生産性の向上、品質の向上のために、紡糸、延伸速度が速くなり、高温で処理されることに伴い、合成繊維用処理剤の平滑性、耐熱性の性能向上が強く望まれている。
【０００３】
従来、合成繊維用処理剤の潤滑成分としては鉱物油などのパラフィン系炭化水素、オレイルオレート、ジオレイルアジペート、ジオレイルチオジプロピオネートなどの高級脂肪酸エステルなどが一般的に用いられている。
【０００４】
従来からも合成繊維用処理剤の潤滑成分として分解、発煙、タ−ル化の少ないものとしてビスフェノールＡなどのアルキレンオキサイド付加物の高級脂肪酸エステルが提案されている。（特許文献１、２）
【先行技術文献】
【特許文献】
【０００５】
【特許文献１】特公昭４７−２９４７４号公報
【特許文献２】特開平７−２３８４６８号公報
【発明の概要】
【発明が解決しようとする課題】
【０００６】
しかしこれらの処理剤では、巻き取り速度が早くなるに伴い、加熱ローラーの温度が高くなると、ローラー上でのタールが増大し、硬いタールが残って糸がそれに触れ、毛羽、糸切れが多くなるという問題を生じる。また、耐熱性が良い芳香族エステルで処理した場合、繊維−金属間の摩擦張力が高くなり、毛羽、糸切れが多くなって製糸出来ないという問題がある。
【課題を解決するための手段】
【０００７】
本発明者らは繊維製造及び加工工程において必要な過酷な熱処理を受けても分解、タール化が少なくかつ繊維−金属間の平滑性が良好な合成繊維用処理剤を得ることを目的に検討を重ねた結果、本発明に達した。
【発明の効果】
【０００８】
本発明にかかわる合成繊維用処理剤は、製造時の平滑性、耐熱性に優れ、紡糸、延伸速度の高速化、延伸ローラー等の加熱体の高温化においても毛羽が発生し難く長時間生産を継続でき、掃除周期を延長することが可能である。
【発明を実施するための形態】
【０００９】
すなわち本発明は、平滑剤成分（Ａ）及び乳化剤成分（B）からなり、かつ平滑剤成分（Ａ）が下記一般式（１）で示される化合物を含有することを特徴とする合成繊維用処理剤である。
【化１】
2013256726.tif 000002
（式中、Ｒ1，Ｒ2はそれぞれ独立に水素原子、または炭素数１〜５のアルキル基；Ｒ3は炭素数１〜９のアルキル基である；Ａは炭素数２〜４のアルキレン基；ｍは０〜４の整数；ｐは０〜３０の整数；Xはエステル基、カルボニル基、アミド基、ウレタン基、ウレア基、アミノ基又はスルフィド基である。）
【００１０】
なお本発明の一般式（１）で示される化合物の配合割合は平滑性および耐熱性の両立の観点から、合成繊維用処理剤の重量に基づいて３重量％以上２０重量％未満の範囲内である事が好ましい。更に好ましくは５重量％以上１５重量％未満の範囲である。
【００１１】
本発明において、一般式（１）中のＲ1，Ｒ2は水素原子または炭素数１〜５のアルキル基である。炭素数１〜５のアルキル基は、直鎖または分岐鎖のものが挙げられ、具体例としては、メチル基、エチル基、ｎ−プロピル基、ｉｓｏ−プロピル基、ｎ−ブチル基、ｓｅｃ−ブチル基、ｉｓｏ−ブチル基、ｔｅｒｔ−ブチル基、ｎ−ペンチル基、ｉｓｏ−ペンチル基、ｔｅｒｔ−ペンチル基、ネオペンチル基等が挙げられる。これらのうち、好ましくは水素原子、メチル基、ｉｓｏ−プロピル基、およびｔｅｒｔ−ブチル基であり、更に好ましくはｔｅｒｔ−ブチル基およびｉｓｏ−プロピル基である。
【００１２】
一般式（１）中のＲ3は炭素数１〜９のアルキル基である。具体例としては、メチル基、エチル基、プロピル基、ブチル基、ペンチル基、ヘキシル基、ヘプチル基、オクチル基、ノニル基等の直鎖または側鎖を有するアルキル基が挙げられる。
【００１３】
本発明において、一般式（１）中のＡは炭素数２〜４のアルキレン基であり、エチレン基、プロピレン基、１,２−ブチレン基が挙げられる。これらのうち好ましくはエチレン基である。ｐは０〜３０の整数であり、好ましくは０〜２５の整数である。
３０を越えると、固状または高粘度液状となり平滑性が悪くなる。ｐが２以上の場合はこれらの基が２種以上のブロックまたはランダムの形で含まれていても良い。
【００１４】
本発明において、一般式（１）中のXはエステル基、カルボニル基、アミド基、ウレタン基、ウレア基、アミノ基、スルフィド基である。好ましくはエステル基またはアミド基であり、更に好ましくはエステル基である。
【００１５】
Ｘがエステル基である一般式（１）で示される化合物（Ａ１）は、下記一般式（２）で示されるカルボン酸と下記一般式（３）で示されるアルコールとのエステル化反応、または下記一般式（４）で示されるカルボン酸低級アルキルエステルと一般式（３）で示されるアルコールとのエステル交換反応により得ることが出来る。
【００１６】
【化２】
2013256726.tif 000003
【００１７】
（式中、Ｒ1，Ｒ2はそれぞれ独立に水素原子、または炭素数１〜５のアルキル基；ｍは０〜４の整数）
【００１８】
【化３】
2013256726.tif 000004
【００１９】
（式中、Ｒ3は炭素数１〜９のアルキル基である；Ａは炭素数２〜４のアルキレン基；ｐは０〜３０の整数）
【００２０】
【化４】
2013256726.tif 000005
【００２１】
（式中、Ｒ1，Ｒ2はそれぞれ独立に水素原子、または炭素数１〜５のアルキル基；Ｒ５は炭素数１〜９のアルキル基である；Ａは炭素数２〜４のアルキレン基；ｍは０〜４の整数）
【００２２】
一般式（２）で示されるカルボン酸の具体例としては（３,５−ジ−tert−ブチル−４−ヒドロキシフェニル）プロピオン酸および（３−tert−ブチル−５−メチル−４−ヒドロキシフェニル）プロピオン酸が挙げられ、カルボン酸低級アルキルエステルの具体例としては（３,５−ジ−tert−ブチル−４−ヒドロキシフェニル）プロピオン酸メチルおよび（３−tert−ブチル−５−メチル−４−ヒドロキシフェニル）プロピオン酸メチルが挙げられる。
【００２３】
一般式（３）で示されるアルコールの具体例としては、例えばメチルアルコール、エチルアルコール、ブチルアルコール、２−エチルヘキシルアルコール、オクチルアルコール及びそのアルキレンオキサイド付加物などが挙げられる。これらのうち好ましいものは２−エチルヘキシルアルコール及び２−エチルヘキシルアルコールのエチレンオキサイド付加物である。
【００２４】
該エステル化反応において、カルボン酸とアルコールとの比率はアルコール性水酸基当量／カルボキシル基当量が通常１．３〜０．７、好ましくは１．１〜０．９である。反応は通常触媒の存在下、１００〜２００℃、好ましくは１３０〜１７０℃で行なわれ、常圧下、減圧下、もしくは加圧下で行なうことが出来る。反応時間は通常２〜１０時間である。触媒としては、通常エステル化反応に用いられる触媒、例えばパラトルエンスルホン酸、メタンスルホン酸、硫酸及び金属含有化合物（ジブチルスズオキサイド、酢酸亜鉛）が挙げられる。
【００２５】
また該エステル交換反応において、カルボン酸低級アルキルエステルとアルコールとの比率はアルコール性水酸基当量／エステル基当量が通常１．３〜０．７、好ましくは１．１〜０．９である。反応は通常触媒の存在下、１００〜２００℃、好ましくは１３０〜１７０℃で行なわれ、常圧下、減圧下、もしくは加圧下で行なうことが出来る。反応時間は通常２〜１０時間である。触媒としては、通常エステル交換反応に用いられる触媒、例えばパラトルエンスルホン酸、メタンスルホン酸、硫酸及び金属含有化合物（ジブチルスズオキサイド、酢酸亜鉛）が挙げられる。
【００２６】
平滑剤成分（Ａ）は、１価アルコールの脂肪酸エステル（Ａ２）、多価アルコールの脂肪酸エステル（Ａ３）及び炭素数１〜６の１価アルコールアルキレンオキサイド付加物（Ａ４）からなる群から選ばれる１種以上を含有することで平滑性が更によくなるから好ましい。
【００２７】
１価アルコールの脂肪酸エステル（Ａ２）を構成する炭素数８〜１８の脂肪酸としては、カプリル酸、２−エチルヘキサン酸、ペラルゴン酸、カプリン酸、ラウリン酸、トリデカン酸、イソトリデカン酸、ミリスチン酸、パルミチン酸、ステアリン酸、イソステアリン酸、ヤシ油脂肪酸、パーム油脂肪酸、硬化ヒマシ油脂肪酸及び硬化牛脂脂肪酸などが挙げられる。
【００２８】
（Ａ２）を構成する炭素数８〜２６の１価アルコールとしては、オクチルアルコール、デシルアルコール、ラウリルアルコール、ミリスチルアルコール、オレイルアルコール、ステアリルアルコール、イソデシルアルコール及びイソステアリルアルコールなどが挙げられる。
【００２９】
（Ａ２）の１価アルコール脂肪酸エステルの具体例としては、例えば、ラウリルアルコールのステアリン酸エステル、オレイルアルコールのイソステアリン酸エステル、オクチルアルコールのパーム油脂肪酸エステル及びステアリルアルコールのヤシ油脂肪酸エステルなどが挙げられる。
【００３０】
（Ａ３）を構成する炭素数８〜１８の脂肪酸としては、前記（Ａ２）を構成する脂肪酸と同じである。
（Ａ３）を構成する炭素数３〜６の多価アルコールとしては、２価アルコール（１，４−ブタンジオール、１，６−ヘキサンジオール及びネオペンチルグリコールなど）及び３〜６価アルコール（グリセリン、トリメチロールプロパン、ペンタエリスリトール、ソルビトール及びソルビタンなど）などが挙げられる。
【００３１】
（Ａ３）の多価アルコール脂肪酸エステルの具体例としては、例えば、ネオペンチルグリコールの硬化牛脂脂肪酸エステル、グリセリンのパーム油脂肪酸エステル、トリメチロールプロパンのラウリン酸エステル、トリメチロールプロパンのヤシ油脂肪酸エステル、ペンタエリスリトールのペラルゴン酸エステル、ペンタエリスリトールの２−エチルヘキサン酸エステル及びソルビタンのヤシ油脂肪酸エステルなどが挙げられる。
【００３２】
（Ａ４）を構成する炭素数１〜６の直鎖または分岐の１価アルコールとしては、メタノール、エタノール、ｎ−プロパノール、イソプロパノール、ｎ−ブタノール、イソブタノール及びｎ−ヘキサノールなどが挙げられる。
【００３３】
（Ａ４）を構成するアルキレンオキサイド（以下ＡＯと略記する）としては、例えば、炭素数２〜１２のＡＯが挙げられ、具体的にはエチレンオキサイド（以下、ＥＯと略記する）、１，２−又は１，３−プロピレンオキサイド（以下、ＰＯと略記する）及び１，２−、１，３−、１，４−又は２，３−ブチレンオキサイド（以下、ＢＯと略記する：但し１，４−ブチレンオキサイドをＴＨＦと略記する場合がある。）及びスチレンオキサイドなどが挙げられる。これらＡＯの１価アルコールまたは多価アルコールへの付加は、公知の方法が適用できる。例えば、１価アルコールまたは多価アルコールに触媒の存在下でＡＯを付加させることによりＡＯ付加物を得ることができる。反応温度は、通常１０〜１８０℃であり、反応時間は、１〜４８時間である。ＡＯは単独でも２種以上を混合して使用しても良い。２種以上のＡＯを付加させる場合、その付加様式は特に限定されず、ランダム付加でもブロック付加でも良い。ＡＯを付加させる際に用いられる触媒としては、アルカリ触媒［水酸化カリウム及び水酸化ナトリウムなど）、酸性触媒（過ハロゲン酸（塩）、硫酸（塩）、リン酸（塩）及び硝酸（塩）など］、金属アルコラート触媒（ナトリウムメチラート及びカリウムブチラートなど）などが挙げられる。
【００３４】
（Ａ４）の具体例としては、例えば、メタノールのＥＯ１２モル・ＰＯ９モルランダム付加物、エタノールのＥＯ１０モル・ＰＯ７モルランダム付加物、イソプロピルアルコー
ルのＥＯ１２モル・ＰＯ１０モルランダム付加物、ｎ−ブタノールのＥＯ１１モル・ＰＯ８モルランダム付加物、ｎ−ブタノールのＥＯ４２モル・ＰＯ３２モルランダム付加物、ｎ−ヘキサノールのＥＯ９モル・ＰＯ７モルランダム付加物、メタノールのＰＯ１２モル・ＥＯ９モルブロック付加物、エタノールのＰＯ１０モル・ＥＯ７モルブロック付加物、イソプロピルアルコールのＰＯ１２モル・ＥＯ１０モルブロック付加物、ｎ−ブタノールのＰＯ１１モル・ＥＯ８モルブロック付加物、ｎ−ブタノールのＰＯ４２モル・ＥＯ３２モル付加物及びｎ−ヘキサノールのＰＯ９モル・ＥＯ７モルブロック付加物などが挙げられる。
【００３５】
本発明における（Ｂ）としては、炭素数８〜１８の直鎖または分岐の１価アルコールＡＯ付加物（Ｂ１）、多価アルコール脂肪酸エステルのＡＯ付加物（Ｂ２）、水酸基を有する動植物油のＡＯ付加物（Ｂ３）及び（Ｂ３）の脂肪酸エステル（Ｂ４）等が挙げられる。
【００３６】
（Ｂ１）としては、例えば、炭素数８〜１８の直鎖または分岐の１価アルコール（オクタノール、２−エチルヘキサノール、デカノール、イソデカノール、ウンデカノール、イソウンデカノール、ドデカノール、イソドデカノール、トリデカノール、イソトリデカノール、テトラデカノール、ペンタデカノール、ヘキサデカノール、オクタデカノール、イソオクタデカノール及びオレイルアルコールなど）のＡＯ付加物が挙げられる。具体的には、ｎ−オクタノールのＥＯ１１モル・ＰＯ９モルランダム付加物、２−エチルヘキサノールのＥＯ１２モル・ＢＯ９モルランダム付加物、イソデシルアルコールのＥＯ８モル・ＴＨＦ６モルランダム付加物、２−エチルヘキサノールのＥＯ４０モル・ＰＯ３０モルランダム付加物、イソデシルアルコールのＥＯ３８モル・ＰＯ２８モルランダム付加物、ドデカノールのＥＯ１２モル・ＰＯ８モルランダム付加物、トリデカノールのＥＯ１３モル・ＰＯ７モルランダム付加物、オクタデカノールのＥＯ１３モル・ＰＯ９モルランダム付加物、オレイルアルコールのＥＯ１４モル・ＰＯ１０モルランダム付加物、ｎ−オクタノールのＰＯ１５モル・ＥＯ１３モルブロック付加物、２−エチルヘキサノールのＰＯ１５モル・ＥＯ１２．５モルブロック付加物、２−エチルヘキサノールのＰＯ２０モル・ＥＯ９モルブロック付加物、デシルアルコールのＰＯ１５モル・ＥＯ１２モルブロック付加物、イソデシルアルコールのＰＯ１８モル・ＥＯ７モルブロック付加物、ドデカノールのＰＯ１２モル・ＥＯ８モルブロック付加物、トリデカノールのＰＯ１３モル・ＥＯ７モルブロック付加物、トリデカノールのＰＯ１２モル・ＥＯ９モルブロック付加物、オクタデカノールのＰＯ１３モル・ＥＯ９モルブロック付加物、オクタデカノールのＰＯ１２モル・ＥＯ７モルブロック付加物及びオレイルアルコールのＰＯ１４モル・ＥＯ１０モルブロック付加物などが挙げられる。
【００３７】
（Ｂ２）としては、炭素数３〜６の脂肪族多価（３〜６価）アルコール（グリセリン、トリメチロールプロパン、ペンタエリスリトール、ソルビトール及びソルビタンなど）の炭素数８〜２４の脂肪族カルボン酸[脂肪族飽和カルボン酸（カプリル酸、２−エチルヘ
キサン酸、ペラルゴン酸、カプリン酸、ラウリン酸、トリデカン酸、イソトリデカン酸、ミリスチン酸、パルミチン酸、ステアリン酸及びイソステアリン酸など）、脂肪族不飽和カルボン酸（オレイン酸、リノール酸及びリノレン酸など）、動植物油脂肪酸（ヤシ油脂肪酸、パーム油脂肪酸、ヒマシ油脂肪酸、硬化ヒマシ油脂肪酸、牛脂脂肪酸、硬化牛脂脂肪酸及び豚脂脂肪酸など）]エステルのＡＯ付加物などが挙げられる。
具体的には、グリセリン牛脂脂肪酸エステルのＥＯ１５モル付加物、トリメチロールプロパンステアリン酸エステルのＥＯ２０モル付加物、ペンタエリスリトールのオレイン酸エステルのＥＯ３０モル付加物、ソルビタンオレイン酸エステルのＥＯ２０モル付加物及びソルビトールステアリン酸エステルのＥＯ４０モル付加物などが挙げられる。
【００３８】
（Ｂ３）としては、水酸基を有する動植物油（硬化ヒマシ油など）のＡＯ付加物などが挙げられる。具体的には、硬化ヒマシ油のＥＯ１０モル付加物及び硬化ヒマシ油のＥＯ２５モル付加物などが挙げられる。
【００３９】
（Ｂ４）としては、（Ｂ３）の炭素数８〜２４の脂肪族カルボン酸[脂肪族飽和カルボ
ン酸（カプリル酸、２−エチルヘキサン酸、ペラルゴン酸、カプリン酸、ラウリン酸、トリデカン酸、イソトリデカン酸、ミリスチン酸、パルミチン酸、ステアリン酸及びイソステアリン酸など）、脂肪族不飽和カルボン酸（オレイン酸、リノール酸及びリノレン酸など）、動植物油脂肪酸（ヤシ油脂肪酸、パーム油脂肪酸、ヒマシ油脂肪酸、硬化ヒマシ油脂肪酸、牛脂脂肪酸、硬化牛脂脂肪酸及び豚脂脂肪酸など）]エステルなどが挙げられる
。具体的には、ヒマシ油ＥＯ４３モル付加物のステアリン酸エステル、硬化ヒマシ油ＥＯ２０モル付加物のオレイン酸エステル及びヒマシ油ＥＯ２５モル付加物の牛脂脂肪酸エステルなどが挙げられる。
【００４０】
（Ｂ）は所望により２種以上のものを適宜併用してもよい。
（Ｂ）のうち好ましいものは、炭素数８〜１８の直鎖または分岐の１価アルコールＡＯ付加物（Ｂ１）、水酸基を有する動植物油のＡＯ付加物（Ｂ３）、（Ｂ３）の脂肪酸エステル（Ｂ４）であり、更に好ましいものは、（Ｂ１）、（Ｂ３）及び（Ｂ４）の併用である。
【００４１】
（Ａ）と（Ｂ）の重量比（Ａ）／（Ｂ）は１．０〜４．０であることが好ましい。１．０以上では平滑性が良好であり、４．０以下では制電性の点で好ましい。
【００４２】
本発明の処理剤には、その性能を損なわない範囲でその他の任意の公知成分（Ｃ）を配合することができる。
（Ｃ）としては、例えば、ｐＨ調整剤（水酸化ナトリウム及び水酸化カリウムなどの金属アルカリ、アルキルアミン及びアルキルアミンのＡＯ付加物などの有機アミン、オレイン酸などの有機酸など）、制電剤（ホスフェート及び脂肪酸石鹸など）、表面調整剤（ポリジメチルシロキサン及びアルキル変性シリコーンなど）、紫外線吸収剤、粘度調整剤及び外観調整剤などが挙げられる。これらの（Ｃ）の含有量は、処理剤全体に対し、１０重量％以下であることが好ましい。
【００４３】
本発明の合成繊維の処理方法は、本発明の合成繊維用処理剤を５〜３０重量％のエマルションとなし、該エマルションを合成繊維に対し合成繊維用処理剤として０．１〜３．０重量％となるよう付着させることを特徴とする。
処理剤の合成繊維への付着方法としては、公知の方法が使用でき、ローラー又はガイド給油装置等を用いて、紡糸工程、延伸工程又は巻取り前に付与することができる。本発明の処理剤の合成繊維に対する付着量は、通常、処理前の合成繊維の重量に基づいて０．１〜３．０重量％である。
【実施例】
【００４４】
以下、実施例により本発明を更に詳細に説明するが、本発明はこれに限定されるものではない。なお、表中の数値は重量部（有効成分）を表す。
【００４５】
＜実施例１＞
２―エチルヘキシルアルコールの（３,５−ジ−tert−ブチル−４−ヒドロキシフェニル）プロピオン酸エステル（Ａ１−１）３．０重量部、トリメチロールプロパンのヤシ油脂肪酸トリエステル（Ａ３−１）２６．０重量部、ｎ−ブタノールＥＯ１１モル・ＰＯ８モルランダム付加物（Ａ４−１）２８．５重量部、ｎ−ブタノールＥＯ４２モル・ＰＯ３２モルランダム付加物（Ａ４−２）８．０重量部、２−エチルヘキサノールＰＯ１５モル・ＥＯ１２．５モルブロック付加物（Ｂ１−１）６．０重量部、ソルビタンオレイン酸トリエステルのＥＯ２０モル付加物（Ｂ２−１）８．０重量部、硬化ヒマシ油のＥＯ２５モル付加物（Ｂ３−１）４．０重量部、及び硬化ヒマシ油ＥＯ２０モル付加物のオレイン酸トリエステル（Ｂ４−１）１２．０重量部を５０〜８０℃で１時間撹拌混合した。均一化後、３０℃に冷却し、ｐＨ調整剤（Ｃ−１）２．５重量部、制電剤（Ｃ−２）１．５重量部及び表面調整剤（Ｃ−３）０．５重量部を加え、実施例１の処理剤を調製した。  
【００４６】
＜実施例２〜７及び比較例１〜５＞
表１記載の配合処方で、実施例１と同様にして各成分を配合し、実施例２〜７及び比較例１〜５の処理剤を調製した。
【００４７】
表１記載の実施例１〜７及び比較例１〜５の処理剤を用い、平滑性評価、耐熱性評価を行った。これらの結果を表１に示す。
【００４８】
【表１】
2013256726.tif 000006
【００４９】
実施例及び比較例で調製した処理剤を付着させたポリエステルタイヤコード糸の平滑性評価法及び耐熱性評価法は以下の通りである。
【００５０】
＜２５℃における平滑性の評価法＞
調整した処理剤を市販のポリエステルタイヤコード糸（１１００ｄｔｘ）に処理剤（純分）として１．０重量％となるように付着させた試験糸を、温度２５℃、相対湿度４０％の条件下で摩擦体（表面梨地クロムメッキ、直径５ｃｍ）に初期荷重１００ｇ、糸速度１００ｍ／ｍｉｎ、接触角１８０°で接触させ、接触後の荷重（ｇ）を測定し、次の基準で判定した。値が低い程、平滑性が良好であることを示す。
［判定基準］
◎：荷重が２２０ｇ未満
○：荷重が２２０ｇ以上２３５ｇ未満
×：荷重が２３５ｇ以上
＜２４０℃における平滑性の評価法＞
調整した処理剤を市販のポリエステルタイヤコード糸（１１００ｄｔｘ）に処理剤（純分）として１．０重量％となるように付着させた試験糸を、温度２４０℃、相対湿度４０％の条件下で摩擦体（表面梨地クロムメッキ、直径５ｃｍ）に初期荷重１０００ｇ、糸速度０．５ｍ／ｍｉｎ、接触角１８０°で接触させ、接触後の荷重（ｇ）を測定し、次の基準で判定した。値が低い程、平滑性が良好であることを示す。
［判定基準］
◎：荷重が１６００ｇ未満
○：荷重が１６００ｇ以上１６４０ｇ未満
×：荷重が１６４０ｇ以上
【００５１】
＜耐熱性評価法＞
調整した処理剤を市販のポリエステルタイヤコード糸（１１００ｄｔｘ）に処理剤（純分）として１．０重量％となるように付着させた試験糸を、温度２４０℃、相対湿度４０％の条件下で摩擦体（表面梨地クロムメッキ、直径５ｃｍ）に初期荷重１０００ｇ、糸速度０．５ｍ／ｍｉｎ、接触角１８０°で接触させ、接触後の荷重（ｇ）を測定する（Ｔ１）。
次に油膜厚さが１０μｍとなるように摩擦体に処理剤を塗布し、２４０℃で１時間加熱劣化させる。走行糸をタールが堆積した部分に移動し、糸速度０．５ｍ／ｍｉｎで走行させ、その時の荷重（ｇ）を測定する（Ｔ２）。
Ｔ１とＴ２との荷重差（Ｔ２−Ｔ１）を計算する。
［判定基準］
◎：荷重差が５０ｇ未満
○：荷重差が５０ｇ以上１００ｇ未満
×：荷重差が１００ｇ以上
【００５２】
なお、表１における各成分は以下の通りである。
・（Ａ１−１）：２―エチルヘキサノールの（３,５−ジ−tert−ブチル−４−ヒドロキシフェニル）プロピオン酸エステル
・（Ａ１−２）：メタノールＥＯ８モル付加物の（３,５−ジ−tert−ブチル−４−ヒドロキシフェニル）プロピオン酸エステル
・（Ａ’−１）：トリエチレングリコール−ビス[３−（３−ｔ−ブチル−５−メチル−４−ヒドロキシフェニル）プロピオネート] 
・（Ａ’−２）：２−ブチル−１−ヘキサノールの（３,５−ジ−tert−ブチル−４−ヒドロキシフェニル）プロピオン酸エステル
・（Ａ２−１）：２−デシルテトラデシルアルコールのステアリン酸エステル
・（Ａ２−２）：オレイルアルコールのオレイン酸エステル
・（Ａ３−１）：トリメチロールプロパンのヤシ油脂肪酸トリエステル
・（Ａ３−２）：ペンタエリスリトールのペラルゴン酸テトラエステル
・（Ａ４−１）：ｎ−ブタノールＥＯ１１モル・ＰＯ８モルランダム付加物
・（Ａ４−２）：ｎ−ブタノールＥＯ４２モル・ＰＯ３２モルランダム付加物
・（Ｂ１−１）：２−エチルヘキサノールＰＯ１５モル・ＥＯ１２．５モルブロック付加物
・（Ｂ１−２）：オレイルアルコールＥＯ５モル付加物
・（Ｂ２−１）：ソルビタンオレイン酸トリエステルのＥＯ２０モル付加物
・（Ｂ３−１）：硬化ヒマシ油のＥＯ２５モル付加物
・（Ｂ３−２）：硬化ヒマシ油のＥＯ１０モル付加物
・（Ｂ４−１）：硬化ヒマシ油ＥＯ２０モル付加物のオレイン酸トリエステル
・ｐＨ調整剤（Ｃ−１）：牛脂アルキルアミンのＥＯ１５モル付加物
・制電剤（Ｃ−２）：オレイルアルコールのリン酸エステルカリウム塩（モノエステル体／ジエステル体＝４０／６０）
・表面調整剤（Ｃ−３）：ポリジメチルシロキサン[粘度２０ｍｍ2／ｓ（２５℃）]
【００５３】
表１から明らかなように、本発明の処理剤（実施例１〜７）は、平滑性及び耐熱性がともに優れていることがわかる。
それに対し、一般式（１）で表される化合物を含有しない処理剤である比較例１〜５は、性能項目をすべて満たすものはない。
【産業上の利用可能性】
【００５４】
本発明の処理剤は、紡糸、延伸工程で必要な平滑性、耐熱性に優れることから、近年のより紡糸、延伸速度の高速化、延伸ローラー等の加熱体の高温化においても毛羽が発生し難く長時間生産を継続でき、掃除周期を延長することが可能であり、特にエマルション給油方式のタイヤコード用ポリエステル繊維の紡糸、延伸工程に好適に使用できる。